【手続補正書】
【提出日】平成15年6月12日(2003.6.12)
【手続補正１】
【補正対象書類名】明細書
【補正対象項目名】特許請求の範囲
【補正方法】変更
【補正の内容】
【特許請求の範囲】
【請求項１】
ＴｉＯ２  、ＰｂＯ、Ｓｂ２  Ｏ３  の少なくとも１種をガラス組成中に含有し、３０〜３８０℃における線膨張係数が３４〜４３×１０−７／℃であるホウケイ酸ガラスで構成された外径５．２ｍｍ以下、肉厚０．６ｍｍ以下の管状ガラスからなることを特徴とする細径蛍光ランプ用外囲器。
【請求項２】
ホウケイ酸ガラスが、重量百分率で、ＳｉＯ２      ７３〜７９％、Ｂ２  Ｏ３      １０〜２５％、Ａｌ２  Ｏ３      ０．５〜１０％、Ｌｉ２  Ｏ＋Ｎａ２  Ｏ＋Ｋ２  Ｏ  １〜１１％、ＺｒＯ２      ０〜５％、ＴｉＯ２  ＋ＰｂＯ＋Ｓｂ２  Ｏ３  ０．０５〜１１％含有することを特徴とする請求項１の細径蛍光ランプ用外囲器。
【請求項３】
ＴｉＯ２  が０．０５〜５％、ＰｂＯが０〜１０％、Ｓｂ２  Ｏ３  が０〜４％であることを特徴とする請求項１又は２の細径蛍光ランプ用外囲器。
【請求項４】
ＴｉＯ２  が０〜５％、ＰｂＯが０．０５〜１０％、Ｓｂ２  Ｏ３  が０〜４％であることを特徴とする請求項１又は２の細径蛍光ランプ用外囲器。
【請求項５】
ＴｉＯ２  が０〜５％、ＰｂＯが０〜１０％、Ｓｂ２  Ｏ３  が０．１〜４％であることを特徴とする請求項１又は２の細径蛍光ランプ用外囲器。
【請求項６】
Ｌｉ２Ｏが０〜４％、Ｎａ２Ｏが０〜１０％、Ｋ２Ｏが０〜１０％であることを特徴とする請求項２の細径蛍光ランプ用外囲器。
【請求項７】
重量百分率で、ＳｉＯ２ ７３．１〜７７．５％、Ｂ２  Ｏ３  １４．０〜１８．５％、Ａｌ２  Ｏ３      ０．９〜３．５％、Ｌｉ２  Ｏ  ０〜１．０％、Ｎａ２  Ｏ  １．０〜４．５％、Ｋ２  Ｏ  ０．９〜４．０％、Ｌｉ２  Ｏ＋Ｎａ２  Ｏ＋Ｋ２  Ｏ  ４．９〜５．８％、ＺｒＯ２      ０〜１．０％、ＴｉＯ２  ０〜２．５％、ＰｂＯ  ０〜５．３％、Ｓｂ２  Ｏ３      ０〜１．０％、ＴｉＯ２  ＋ＰｂＯ＋Ｓｂ２  Ｏ３      ０．１〜５．４％含有するホウケイ酸ガラスで構成されていることを特徴とする請求項２の細径蛍光ランプ用外囲器。
【請求項８】
ホウケイ酸ガラスが、さらにＳｒＯ、ＢａＯ、ＣａＯ、ＭｇＯ、ＺｎＯ、Ｐ２  Ｏ５  、Ａｓ２  Ｏ３  、ＳＯ３  、Ｆ２  、Ｃｌ２  から選ばれる１種以上を含むことを特徴とする請求項２の細径蛍光ランプ用外囲器。
【請求項９】
ＭｇＯの含有量が０〜０．７重量％であることを特徴とする請求項８の細径蛍光ランプ用外囲器。
【請求項１０】
ＣａＯの含有量が０〜０．８重量％であることを特徴とする請求項８の細径蛍光ランプ用外囲器。
【請求項１１】
両端に縮径部が形成されてなることを特徴とする請求項１の細径蛍光ランプ用外囲器。
【請求項１２】
紫外線照射による透過率の低下量が１％以下であるホウケイ酸ガラスで構成されていることを特徴とする請求項１の細径蛍光ランプ用外囲器。
【請求項１３】
液晶表示素子の照明装置の光源となる細径蛍光ランプに使用されることを特徴とする請求項１の細径蛍光ランプ用外囲器。
【請求項１４】
ＴｉＯ２  、ＰｂＯ、Ｓｂ２  Ｏ３  の少なくとも１種をガラス組成中に含有し、３０〜３８０℃における線膨張係数が３４〜４３×１０−７／℃であるホウケイ酸ガラスとなるようにガラス原料を調合し、溶融窯に投入してガラス化した後、管状に成形することを特徴とする細径蛍光ランプ用外囲器の製造方法。
【請求項１５】
ＴｉＯ２  が０．０５〜５％、ＰｂＯが０〜１０％、Ｓｂ２  Ｏ３  が０〜４％であることを特徴とする請求項１４の細径蛍光ランプ用外囲器の製造方法。
【請求項１６】
ＴｉＯ２  が０〜５％、ＰｂＯが０．０５〜１０％、Ｓｂ２  Ｏ３  が０〜４％であることを特徴とする請求項１４の細径蛍光ランプ用外囲器の製造方法。
【請求項１７】
ＴｉＯ２  が０〜５％、ＰｂＯが０〜１０％、Ｓｂ２  Ｏ３  が０．１〜４％であることを特徴とする請求項１４の細径蛍光ランプ用外囲器の製造方法。
【請求項１８】
１５００〜１６５０℃で溶融することを特徴とする請求項１４の細径蛍光ランプ用外囲器の製造方法。
【請求項１９】
外径５．２ｍｍ以下、肉厚０．６ｍｍ以下の管状ガラスとなるように成形することを特徴とする請求項１４の細径蛍光ランプ用外囲器の製造方法。
【請求項２０】
管引き成形することを特徴とする請求項１４の細径蛍光ランプ用外囲器の製造方法。
【請求項２１】
管引き成形がダンナー法又はダウンドロー法であることを特徴とする請求項２０の細径蛍光ランプ用外囲器の製造方法。
【請求項２２】
管引き成形にて親管を作製した後、リドロー法によって細管化することを特徴とする請求項２０の細径蛍光ランプ用外囲器の製造方法。
【請求項２３】
さらに管状ガラスの両端部に縮径部を形成することを特徴とする請求項１４の細径蛍光ランプ用外囲器の製造方法。
【請求項２４】
重量百分率で、ＳｉＯ２      ７３〜７９％、Ｂ２  Ｏ３      １０〜２５％、Ａｌ２  Ｏ３      ０．５〜１０％、Ｌｉ２  Ｏ＋Ｎａ２  Ｏ＋Ｋ２  Ｏ  １〜１１％、ＺｒＯ２      ０〜５％、ＴｉＯ２  ＋ＰｂＯ＋Ｓｂ２  Ｏ３      ０．０５〜１１％含有するホウケイ酸ガラスとなるようにガラス原料を調合することを特徴とする請求項１４の細径蛍光ランプ用外囲器の製造方法。
【請求項２５】
Ｌｉ２Ｏが０〜４％、Ｎａ２Ｏが０〜１０％、Ｋ２Ｏが０〜１０％であることを特徴とする請求項２４の細径蛍光ランプ用外囲器の製造方法。
【請求項２６】
重量百分率で、ＳｉＯ２      ７３．１〜７７．５％、Ｂ２  Ｏ３      １４．０〜１８．５％、Ａｌ２  Ｏ３      ０．９〜３．５％、Ｌｉ２  Ｏ  ０〜１．０％、Ｎａ２  Ｏ  １．０〜４．５％、Ｋ２  Ｏ  ０．９〜４．０％、Ｌｉ２  Ｏ＋Ｎａ２  Ｏ＋Ｋ２  Ｏ  ４．９〜５．８％、ＺｒＯ２      ０〜１．０％、ＴｉＯ２  ０〜２．５％、ＰｂＯ  ０〜５．３％、Ｓｂ２  Ｏ３      ０〜１．０％、ＴｉＯ２  ＋ＰｂＯ＋Ｓｂ２  Ｏ３      ０．１〜５．４％含有するホウケイ酸ガラスとなるようにガラス原料を調合することを特徴とする請求項２４の細径蛍光ランプ用外囲器の製造方法。
【請求項２７】
ホウケイ酸ガラスが、さらにＳｒＯ、ＢａＯ、ＣａＯ、ＭｇＯ、ＺｎＯ、Ｐ２  Ｏ５  、Ａｓ２  Ｏ３  、ＳＯ３  、Ｆ２  、Ｃｌ２  から選ばれる１種以上を含むことを特徴とする請求項２４の細径蛍光ランプ用外囲器の製造方法。
【請求項２８】
ＭｇＯの含有量が０〜０．７重量％であることを特徴とする請求項２７の細径蛍光ランプ用外囲器の製造方法。
【請求項２９】
ＣａＯの含有量が０〜０．８重量％であることを特徴とする請求項２７の細径蛍光ランプ用外囲器の製造方法。
【請求項３０】
タングステンを導入金属とする細径蛍光ランプにおいて、外囲器として、請求項１〜１３の何れかの細径蛍光ランプ用外囲器を使用してなることを特徴とする細径蛍光ランプ。
【請求項３１】
タングステンを導入金属とする細径蛍光ランプにおいて、外囲器として、請求項１４〜２９の何れかの方法で製造された細径蛍光ランプ用外囲器を使用してなることを特徴とする細径蛍光ランプ。
【請求項３２】
液晶表示素子の照明装置の光源として使用されることを特徴とする請求項３０又は３１の細径蛍光ランプ。